(57)【要約】【課題】被焼成物を焼成するときに加熱ムラの発生が抑えられた焼成用容器を提供すること。【解決手段】本発明の黒鉛質焼成用容器１は、黒鉛質材料で構成され、上端開口で有底の４個の板状側壁部１１と１個の板状底部１２とからなる容器本体１０と、黒鉛質材料で構成され、容器本体１０の容器空間を４等分する、４個の板状隔壁部１４からなる断面十字形状で各板状隔壁部１４の先端が容器本体１０の内周面１０ｂと一体化するとともに十字形状の下端が容器本体１０の底面１０ｃと一体化した隔壁１３と、からなることを特徴とする。本発明の黒鉛質焼成用容器１は、被焼成物を焼成するために加熱した場合、焼成用容器自体がすばやく均一に昇温し、被焼成物に加熱ムラが生じにくい。また、被焼成物との接触面積が広いことで、被焼成物に加熱ムラを生じさせることなく焼成できる。【選択図】図１
2018112383.tif 000002
【特許請求の範囲】
【請求項１】
黒鉛質材料で構成され、上端に開口を有する筒状の側壁部と前記側壁部の下端を塞ぐ底部とからなる容器本体と、
黒鉛質材料で構成され、前記容器本体内側の前記底部の表面から上側に突出する突出部と、
を有することを特徴とする黒鉛質焼成用容器。
【請求項２】
前記突出部は先細り形状である請求項１に記載の黒鉛質焼成用容器。
【請求項３】
前記突出部は前記容器本体内側の前記側壁部の表面と一体化している請求項１又は２に記載の黒鉛質焼成用容器。
【請求項４】
前記突出部の最上端は前記容器本体の上端端面より低い請求項１〜３のいずれか１項に記載の黒鉛質焼成用容器。
【請求項５】
前記側壁部は方形筒状である請求項１〜４のいずれか１項に記載の黒鉛質焼成用容器。
【請求項６】
前記側壁部は４個の板状側壁部からなり、
前記底部は１個の板状底部からなり、
前記突出部は、前記容器本体の容器空間を４等分する、４個の板状隔壁部からなる断面十字形状で各該板状隔壁部の先端が前記容器本体の内周面と一体化するとともに十字形状の下端が前記容器本体の底面と一体化した隔壁である請求項１に記載の黒鉛質焼成用容器。
【請求項７】
４個の前記板状側壁部は同じ方形状であり、
４個の前記板状隔壁部は同じ方形状である請求項６に記載の黒鉛質焼成用容器。
【請求項８】
前記隔壁の上端端面は前記容器本体の上端端面より低い請求項６又は７に記載の黒鉛質焼成用容器。
【発明の詳細な説明】
【技術分野】
【０００１】
本発明は、被焼成物を焼成する際に使用される黒鉛質焼成容器に関する。
【背景技術】
【０００２】
種々の化合物、特に無機系化合物は、焼成工程を経て製造される。焼成工程は、耐熱性の焼成用容器に被焼成物（無機系化合物やその原料）を配した状態で加熱して行われる。焼成用容器には、耐熱性だけでなく、被焼成物に対して安定であること（あるいは、被焼成物を汚染しないこと）が求められている。このような焼成用容器としては、特許文献１に記載のように、アルミナ等のセラミックスより構成される焼成用容器や、黒鉛等の炭素質材料より構成される焼成用容器がある。
【０００３】
焼成用容器には、板状のもの（いわゆるセッター）や、上端開口で有底の４個の板状側壁部と１個の板状底部とからなる略槽状の形状を備えたもの（いわゆる匣鉢）がある。略槽状の焼成用容器は、粉末状の被焼成物を内部に載置あるいは充填した状態で焼成工程が施される。
【先行技術文献】
【特許文献】
【０００４】
【特許文献１】特開２００７−０８４３９５号公報
【発明の概要】
【発明が解決しようとする課題】
【０００５】
従来の焼成用容器を用いて焼成を行うと、被焼成物が焼成用容器に配された位置により加熱温度が異なるという問題があった。つまり、被焼成物に加熱ムラが生じるという問題があった。
【０００６】
具体的には、焼成用容器は、それ自身の熱容量により、昇温速度が雰囲気より遅い。このため、焼成用容器に被焼成物を配して焼成工程を施す場合、被焼成物の焼成用容器と接触する部分（下面）と、被焼成物の焼成用容器と接触しない部分（雰囲気と接触する上面）とでは、温度差が発生しやすかった。
【０００７】
さらに、焼成用容器自身の部分的な熱容量の違いによっても、部分的な温度差（加熱ムラ）が生じやすかった。つまり、被焼成物の焼成用容器と接触する部分においても、部分的な加熱ムラが生じやすくなっていた。
【０００８】
そして、被焼成物に加熱ムラが生じると、焼成後の被焼成物（焼成体）が均一な特性を得られなくなるという問題があった。
【０００９】
本発明は上記実情に鑑みてなされたものであり、被焼成物を焼成するときに加熱ムラの発生が抑えられた焼成用容器を提供することを課題とする。
【課題を解決するための手段】
【００１０】
上記課題を解決する本発明の黒鉛質焼成用容器は、黒鉛質材料で構成され、上端に開口を有する筒状の側壁部と側壁部の下端を塞ぐ底部とからなる容器本体と、黒鉛質材料で構成され、容器本体内側の底部の表面から上側に突出する突出部と、を有することを特徴とする。この構成によれば、本発明の黒鉛質焼成用容器は、黒鉛質材料で構成された容器本体及び突出部を備える。黒鉛質材料は、耐熱性や熱伝導性に優れるとともに、耐酸性・耐アルカリ性を示し化学的に安定な材料である。本発明の黒鉛質焼成用容器は、熱伝導性に優れた黒鉛質材料よりなることで、被焼成物を焼成するために加熱した場合、焼成用容器自体がすばやく昇温し、被焼成物に加熱ムラが生じにくい。また、高い熱伝導性により、黒鉛質焼成用容器自身に部分的な高温部が生じても、すぐに周囲に伝導し、部分的な加熱ムラが生じにくい。しかも、本発明の黒鉛質焼成用容器は、突出部が容器本体内部側の底部の表面から上側に突出している。突出部が容器本体の収容空間内に突出していることで、収容空間に配置した被焼成物が突出部にも当接し、被焼成物に加熱ムラが生じにくくなる。被焼成物が粉末の集積体である場合には、この効果がより発揮される。
【００１１】
本発明の黒鉛質焼成用容器は、突出部が先細り形状である。この構成によれば、金型を用い、黒鉛粉末を圧縮成形して黒鉛質焼成用容器を製造する場合、上型の抜け性をよくすることができる。そのため、黒鉛質焼成用容器の生産性を向上させることができる。また、先細り形状でなくストレート形状であった場合に比べ、突出部の表面積を増加させることができる。そのため、容器空間に配される被焼成物との接触面積を増加させることができる。その結果、被焼成物の部分的な加熱ムラを確実に抑えることができる。
【００１２】
本発明の黒鉛質焼成用容器は、突出部が容器本体内側の側壁部の表面と一体化している。この構成によれば、底部からだけでなく、側壁部からも突出部に熱が伝わる。そのため、突出部がすばやく昇温する。その結果、被焼成物の加熱ムラの発生をすばやく抑えることができる。
【００１３】
本発明の黒鉛質焼成用容器は、突出部の最上端が容器本体の上端端面より低い。この構成によれば、容器本体の上端の開口を蓋体で塞いで用いたり、複数の黒鉛質焼成用容器を積み重ねて用いたりしても、突出部の破損を抑えることができる。
【００１４】
本発明の黒鉛質焼成用容器は、側壁部が方形筒状である。この構成によれば、複数の黒鉛質焼成用容器を加熱炉内に収容して加熱する場合、加熱炉内における無駄な空間の発生を極力抑えることができる。そのため、より多くの黒鉛質焼成用容器を加熱炉内に収容することができる。
【００１５】
本発明の黒鉛質焼成用容器は、側壁部は４個の板状側壁部からなり、底部は１個の板状底部からなり、突出部は、容器本体の容器空間を４等分する、４個の板状隔壁部からなる断面十字形状で各該板状隔壁部の先端が容器本体の内周面と一体化するとともに十字形状の下端が容器本体の底面と一体化した隔壁である。この構成によれば、黒鉛質焼成用容器は、黒鉛質材料で構成された容器本体及び隔壁を備える。黒鉛質材料は、耐熱性や熱伝導性に優れるとともに、耐酸性・耐アルカリ性を示し化学的に安定な材料である。本発明の黒鉛質焼成用容器は、熱伝導性に優れた黒鉛質材料よりなることで、被焼成物を焼成するために加熱した場合、焼成用容器自体がすばやく昇温し、被焼成物に加熱ムラが生じにくい。また、高い熱伝導性により、黒鉛質焼成用容器自身に部分的な高温部が生じても、すぐに周囲に伝導し、部分的な加熱ムラが生じにくい。しかも、黒鉛質焼成用容器は、壁部が容器本体に一体に形成されている。壁部が容器本体の収容空間を分割していることで、収容空間に配置した被焼成物が壁部にも当接し、被焼成物に加熱ムラが生じにくくなる。被焼成物が粉末の集積体である場合には、この効果がより発揮される。
【００１６】
本発明の黒鉛質焼成用容器は、４個の板状側壁部が同じ方形状であり、４個の板状隔壁部が同じ方形状である。この構成によれば、板状側壁部と板状隔壁部がそれぞれ同じ方形状であることで、それぞれの壁部により区画される容器空間部が同じ形状となる。そのため、容器空間部ごとの加熱ムラが生じにくくなる。
【００１７】
本発明の黒鉛質焼成用容器は、隔壁の上端端面が容器本体の上端端面より低い。この構成によれば、隔壁の上端端面が容器本体の上端端面より低くなることで、容器空間であって隔壁の上端端面の上方に、空間が形成される。この空間は、隔壁と板状側壁部とで囲われた各容器空間部とつながっており、各容器空間部の加熱ムラの発生を抑える。そのため、容器空間部ごとの加熱ムラが生じにくくなる。
【図面の簡単な説明】
【００１８】
【図１】実施形態１における黒鉛質焼成用容器の斜視図である。
【図２】図１に示す黒鉛質焼成用容器の上面図である。
【図３】図２におけるＩＩＩ−ＩＩＩ矢視断面図である。
【図４】図２におけるＩＶ−ＩＶ矢視断面図である。
【図５】実施形態２における黒鉛質焼成用容器の上面図である。
【図６】変形形態における黒鉛質焼成用容器の断面図である。
【図７】別の変形形態における黒鉛質焼成用容器の断面図である。
【図８】実施形態３における黒鉛質焼成用容器の斜視図である。
【図９】図８に示す黒鉛質焼成用容器の上面図である。
【図１０】図９におけるＸ−Ｘ矢視断面図である。
【図１１】図９におけるＸＩ−ＸＩ矢視断面図である。
【図１２】実施形態４における黒鉛質焼成用容器の斜視図である。
【図１３】図１２に示す黒鉛質焼成用容器の上面図である。
【図１４】図１３におけるＸＩＶ−ＸＩＶ矢視断面図である。
【図１５】図１３におけるＸＶ−ＸＶ矢視断面図である。
【図１６】実施形態５における黒鉛質焼成用容器の斜視図である。
【図１７】図１６に示す黒鉛質焼成用容器の上面図である。
【図１８】図１７におけるＸＶＩＩＩ−ＸＶＩＩＩ矢視断面図である。
【図１９】図１７におけるＸＩＸ−ＸＩＸ矢視断面図である。
【図２０】図１７におけるＸＸ−ＸＸ矢視断面図である。
【図２１】図１７におけるＸＸＩ−ＸＸＩ矢視断面図である。
【発明を実施するための形態】
【００１９】
以下、実施形態を用いて本発明を具体的に説明する。なお、この実施形態は本発明を具体的に実施する１つの形態であり、本発明をこれらの形態のみに限定するものではない。
【００２０】
［実施形態１］
（黒鉛質焼成用容器）
まず、図１〜図４を参照して本形態の黒鉛質焼成用容器の構成について説明する。ここで、図１は、実施形態１における黒鉛質焼成用容器の斜視図である。図２は、図１に示す黒鉛質焼成用容器の上面図である。図３は、図２におけるＩＩＩ−ＩＩＩ矢視断面図である。図４は、図２におけるＩＶ−ＩＶ矢視断面図である。
【００２１】
図１〜図４に示す黒鉛質焼成用容器１は、無機系化合物を焼成する際に用いられる、それらを収容するための容器である。黒鉛質焼成用容器１は、隔壁１３と、を備えている。
【００２２】
容器本体１０は、黒鉛質材料より構成され、上端開口で有底の４個の板状側壁部１１と１個の板状底部１２とを備える。
【００２３】
容器本体１０を構成する黒鉛質材料は、黒鉛（一般に、グラファイトとも称する）を主材とする材料である。黒鉛質材料としては、黒鉛や、黒鉛を主材とする焼結体をあげることができる。黒鉛を主材とする焼結体とは、黒鉛を主成分（最も含有割合の大きな成分）として備える焼結体であり、例えば、焼結体の全体が黒鉛化してはおらず、黒鉛粒子が無定形炭素で焼結（あるいは結着）している焼結体（あるいは焼成体）をあげることができる。
【００２４】
容器本体１０は、上端開口で有底の形状をなしている。この形状は、上部が開口した槽状や升状とも称される形状である。容器本体１０は、４個の板状側壁部１１と１個の板状底部１２とを備える。容器本体１０は、板状側壁部１１と板状底部１２とが一体をなしている。
【００２５】
板状側壁部１１は、方形状の板状（詳しくは、長方形の平板状）を有する。容器本体１０を構成する４個の長方形状の板状側壁部１１は、同じ形状である。４個の長方形状の板状側壁部１１は、長手方向が周方向に沿った状態で環状をなすように短辺同士が接続（接合）した構成を備えている。また、４個の板状側壁部１１は、隣り合う別の板状側壁部１１とでなす角が直角をなしている。すなわち、４個の長方形状の板状側壁部１１が四角筒を形成している。
【００２６】
板状底部１２は、方形状の板状（詳しくは、正方形の平板状）を有する。板状底部１２の一辺の長さは、長方形状の板状側壁部１１の長辺と同じ長さとなる。正方形状の板状底部１２の各辺は、長方形状の板状側壁部１１の長辺が接続（接合）している。板状底部１２は、４個の板状側壁部１１から形成される四角筒形状での底側の端部を閉塞するように、容器本体１０の底面を形成している。板状側壁部１１と板状底部１２は、それぞれの広がる方向が直角をなしている。
【００２７】
隔壁１３は、黒鉛質材料で構成され、容器本体１０の容器空間を４等分する、４個の板状隔壁部１４からなる断面十字形状で各板状隔壁部１４の先端が容器本体１０の内周面１０ｂと一体化するとともに十字形状の下端が容器本体１０の底面１０ｃと一体化している。
【００２８】
隔壁１３を構成する黒鉛質材料は、容器本体１０を構成する黒鉛質材料と同じ材料であることが好ましい。
【００２９】
隔壁１３は、４個の板状隔壁部１４からなる断面十字形状を備える。断面十字形状とは、板状底部１２と平行な面での断面形状が十字形状をなしている状態を示す。換言すると、筒状の容器本体１０の軸方向（図での上下方向に相当）に垂直な面での断面形状が十字形状である。
【００３０】
隔壁１３は、４個の板状隔壁部１４からなる。具体的には、断面十字形状において、交点から外方に伸びる４つの部分が、板状隔壁部１４にあたる。隔壁１３を構成する板状隔壁部１４は、方形状の板状（詳しくは、正方形の平板状）を有する。そして、４個の板状隔壁部１４は、同じ板状の形状である。板状隔壁部１４が同じ板状の形状よりなることで、断面十字形状の隔壁１３は、軸方向位置（図での上下方向での位置に相当）によらず、同じ十字形状をなしている。
【００３１】
隔壁１３は、４個の板状隔壁部１４がそれぞれが直角をなすように一体化している。すなわち、４個の４個の板状隔壁部１４は、断面十字形状の交点において、一体となっている。
【００３２】
断面十字形状の隔壁１３は、十字の先端が容器本体１０の内周面１０ｂと一体化している。十字の先端とは、十字の交点から外方に向かう方向での板状隔壁部１４の先端部である。隔壁１３の十字の先端が一体化する容器本体１０の内周面１０ｂとは、角筒状の容器本体１０の内周面であり、板状側壁部１１により形成される表面（板状側壁部１１の内周面）である。
【００３３】
断面十字形状の隔壁１３は、十字形状の下端が容器本体１０の底面１０ｃと一体化している。十字形状の下端とは、隔壁１３の軸方向の下方側の端部である。隔壁１３の下端が一体化する容器本体１０の底面１０ｃとは、板状底部１２により形成される表面である。
【００３４】
隔壁１３は、断面十字形状であり、容器本体１０の容器空間を４等分する。本形態では、隔壁１３の十字の先端（十字を形成する各板状隔壁部１４の先端）が容器本体１０の板状側壁部１１の内周面の中央部で一体化している。このとき、板状隔壁部１４が板状側壁部１１の内周面に垂直な状態で一体化している。
【００３５】
隔壁１３を構成する板状隔壁部１４は、上下方向の一辺の長さが容器本体１０の短辺より短い。すなわち、本形態の焼成用容器１は、隔壁１３の上端端面１３ａが、容器本体１０の上端端面１０ａより低い（上面１０ａ（あるいは開口端面）よりも下方に位置している）。
【００３６】
（製造方法）
本形態の黒鉛質焼成用容器１は、その製造方法が限定されるものではない。例えば、以下の製造方法（ａ）〜（ｃ）に記載の製造方法をあげることができる。
【００３７】
（ａ）黒鉛質焼成用容器１を構成する黒鉛質材料が、黒鉛を主材とする焼結体よりなる場合には、黒鉛粉末と、無定形炭素の炭素源である有機バインダ樹脂と、を含む混合粉末を焼成用容器１の形状に成形し、炭化させるが黒鉛化させない温度で焼成（焼結）することで製造できる。
【００３８】
（ｂ）黒鉛質焼成用容器１を構成する黒鉛質材料が、黒鉛よりなる場合には、黒鉛塊（黒鉛ブロック）を製造し、焼成用容器１の形状に加工（切削加工）することで製造できる。
【００３９】
（ｃ）板状側壁部１１、板状底部１２、板状隔壁部１４のそれぞれを黒鉛板で製造し、それぞれの接合部を無定形炭素の炭素源である有機バインダ樹脂で固定し、炭化させるが黒鉛化させない温度で焼成（焼結）することで製造できる。
【００４０】
（本形態の効果）
本形態によれば、黒鉛質焼成用容器１は、黒鉛質材料で構成され、上端開口で有底の４個の板状側壁部１１と１個の板状底部１２とからなる容器本体１０を備えている。４個の板状側壁部１１は、上端に開口を有する筒状の側壁部を構成している。１個の板状底部１２は、側壁部の下端を塞ぐ底部を構成している。また、黒鉛質焼成用容器１は、黒鉛質材料で構成され、４個の板状隔壁部１４からなる断面十字形状で各板状隔壁部の先端が容器本体１０の内周面１０ｂと一体化するとともに十字形状の下端が該容器本体１０の底面１０ｃと一体化した隔壁１３を備えている。隔壁１３は、容器本体１０内側の底部の表面１０ｃから上側に突出する突出部を構成している。
【００４１】
黒鉛質焼成用容器１は、黒鉛質材料で構成される。黒鉛質材料は、耐熱性や熱伝導性に優れるとともに、耐酸性・耐アルカリ性を示し化学的に安定な材料である。黒鉛質焼成用容器１は、熱伝導性に優れた黒鉛質材料よりなることで、被焼成物を焼成するために加熱した場合、焼成用容器自体がすばやく昇温し、被焼成物に加熱ムラが生じにくい。また、高い熱伝導性により、黒鉛質焼成用容器自身に部分的な高温部が生じても、すぐに周囲に伝導し、部分的な加熱ムラが生じにくい。しかも、黒鉛質焼成用容器１は、突出部が容器本体１０内部側の底部の表面１０ｃから上側に突出している。突出部が容器本体１０の収容空間内に突出していることで、収容空間に配置した被焼成物が突出部にも当接し、被焼成物に加熱ムラが生じにくくなる。被焼成物が粉末の集積体である場合には、この効果がより発揮される。
【００４２】
本形態の黒鉛質焼成用容器１は、黒鉛質材料で構成される。黒鉛質材料は、黒鉛を主体とすることから、耐熱性や熱伝導性に優れる。特に、黒鉛質材料の主体の黒鉛は、グラフェンを備えており、高い熱伝導性をもつ。このため、本形態の焼成用容器１は、焼成（熱処理）に用いたときに、熱の拡散が生じ、黒鉛質焼成用容器１に部分的な温度差の発生が抑えられる。また、本形態の黒鉛質焼成用容器１は、高い熱伝導性をもつことから、黒鉛質焼成用容器１自身がすばやく昇温し、雰囲気との温度差の発生が抑えられる。このように、本形態の黒鉛質焼成用容器１は、加熱ムラの発生が抑えられたものとなっている。
【００４３】
さらに、黒鉛質材料は、耐酸性・耐アルカリ性を示し化学的に安定である。このことから、本形態の黒鉛質焼成用容器１は、反応性の高い化合物の焼成（熱処理）に用いることができる。
【００４４】
本形態の黒鉛質焼成用容器１は、容器本体１０と隔壁１３とを備えている。この構成によると、隔壁１３が形成していない場合と比較して、焼成用容器１の表面積が増加する。そうすると、容器空間に配される被焼成物との接触面積が増加する。容器本体１０と隔壁１３は上記のように熱伝導性に優れており、本形態の黒鉛質焼成用容器１は、被焼成物に部分的な加熱ムラが生じにくくなっている。
【００４５】
本形態の黒鉛質焼成用容器１は、容器本体１０と隔壁１３とが一体に形成されている。この構成によると、容器本体１０と隔壁１３が一体に形成されており、容器本体１０と隔壁１３との間での熱伝達が阻害されなくなる。すなわち、本形態の黒鉛質焼成用容器１は、被焼成物に部分的な加熱ムラが生じにくくなっている。
【００４６】
本形態の黒鉛質焼成用容器１は、隔壁１３が容器本体１０の容器空間を４等分する。容器空間が４等分されていることから、分割された容器空間（それぞれの容器空間部）は同じ容積となる。そうすると、本形態の焼成用容器１を被焼成物の焼成（熱処理）に用いたときに、容器空間部ごとの加熱ムラが生じにくくなっている。
【００４７】
以上に説明したように、本形態の黒鉛質焼成用容器１は、加熱ムラが生じにくい焼成用容器となっている。さらに、本形態の黒鉛質焼成用容器１は、化学的に安定であることから、種々の化合物の焼成を被焼成物として焼成できる。
【００４８】
本形態の黒鉛質焼成用容器１は、４個の板状側壁部１１は同じ方形状であり、４個の板状隔壁部１４は同じ方形状である。同じ方形状であることで、それぞれの壁部により区画される容器空間部が同じ形状となる。そして、容器空間部ごとの加熱ムラが生じにくくなる。
【００４９】
本形態の黒鉛質焼成用容器１は、隔壁１３の上端端面１３ａが容器本体１０の上端端面１０ａより低い。隔壁１３の上端端面１３ａが容器本体１０の上端端面１０ａより低くなることで、容器空間であって隔壁１３の上端端面１３ａの上方に、空間が形成される。この空間は、隔壁１３と板状側壁部１１とで囲われた各容器空間部とつながっており、各容器空間部の加熱ムラの発生を抑える。容器空間部ごとの加熱ムラが生じにくくなる。
【００５０】
［実施形態２］
本形態は、隔壁１３の構成が異なること以外は、実施形態１と同様な黒鉛質焼成用容器１である。本形態の黒鉛質焼成用容器１を、上面図で図５に示した。
【００５１】
本形態の黒鉛質焼成用容器１は、４個の板状隔壁部１４からなる断面十字形状の隔壁１３が、各板状隔壁部１４の先端が容器本体１０の内周面であって、板状側壁部１１の長手方向の端部で一体化している。また、隔壁１３は、十字形状の下端が容器本体１０の底面と一体化している。
【００５２】
本形態の黒鉛質焼成用容器１は、図５に示したように、断面正方形状の容器本体１０の容器空間を、板状隔壁部１４が対角線方向に伸びて隔壁１３が形成されている。
【００５３】
本形態の黒鉛質焼成用容器１は、隔壁１３の構成が異なること以外は、実施形態１と同様な黒鉛質焼成用容器１であり、実施形態１と同様な効果を発揮する。
【００５４】
［変形形態］
上記の各形態では、容器本体１０の上端開口が塞がれていない構成を備えているが、容器本体１０の上端開口を蓋体１５が塞ぐ構成としてもよい。蓋体１５は、図６に断面図で示したように、容器本体１０の上端が開口を塞ぐことができる板状の部材を用いることができる。蓋体１５を構成する材質は限定されるものではなく、黒鉛質焼成用容器１と同様な黒鉛質材料であることが好ましい。
【００５５】
また、黒鉛質焼成用容器１は、複数を積み重ねてもよい。例えば、図７に示したように、黒鉛質焼成用容器１に、別の黒鉛質焼成用容器２を重ねることができる。この場合、別の黒鉛質焼成用容器２の上端開口は、蓋体１５が塞ぐ構成としてもよい。
【００５６】
これらの形態においても、各実施形態と同様の効果を発揮できる。さらに、被焼成物が蓋体１５と当接する場合には、蓋体１５も同様の効果を発揮できることから、より優れた効果を発揮できる。すなわち、これらの形態は、各実施形態と同様もしくは同様以上の効果を発揮できる。
【００５７】
［実施形態３］
（黒鉛質焼成用容器）
まず、図８〜図１１を参照して黒鉛質焼成用容器の構成について説明する。ここで、図８は、実施形態３における黒鉛質焼成用容器の斜視図である。図９は、図８に示す黒鉛質焼成用容器の上面図である。図１０は、図９におけるＸ−Ｘ矢視断面図である。図１１は、図９におけるＸＩ−ＸＩ矢視断面図である。
【００５８】
図８〜図１１に示す黒鉛質焼成用容器３は、無機系化合物を焼成する際に用いられる、それらを収容するための容器である。黒鉛質焼成用容器３は、容器本体３０と、突出部３１とを備えている。
【００５９】
容器本体３０は、上端に開口を有する槽状又は升状の容器である。容器本体３０は、側壁部３００と、底部３０１とを備えている。
【００６０】
側壁部３００は、上端に開口を有する方形筒状の板状の部位である。具体的には、下端から上端までの高さが一定である、長方形筒状の板状の部位である。側壁部３００は、黒鉛質材料で構成されている。ここで、黒鉛質材料は、黒鉛（一般に、グラファイトとも称する）を主材とする材料である。黒鉛質材料としては、黒鉛や、黒鉛を主材とする焼結体をあげることができる。黒鉛を主材とする焼結体とは、黒鉛を主成分（最も含有割合の大きな成分）として備える焼結体であり、例えば、焼結体の全体が黒鉛化してはおらず、黒鉛粒子が無定形炭素で焼結（あるいは結着）している焼結体（あるいは焼成体）をあげることができる。
【００６１】
底部３０１は、側壁部３００の下端を塞ぐ方形板状の部位である。具体的には、長方形板状の部位である。底部３０１は、側壁部３００と同一の黒鉛質材料で構成されている。底部３０１は、側壁部３００の下端に一体的に形成されている。
【００６２】
突出部３１は、容器本体３０内側の底部３０１の表面である底面３０１ａから上側に突出する先細り形状の部位である。具体的には、上側に向かって先が細くなる円錐台状の部位である。突出部３１は、側壁部３００及び底部３０１と同一の黒鉛質材料で構成されている。突出部３１は、底部３０１の底面３０１ａの中央に１つだけ、一体的に形成されている。突出部３１は、側壁部３００からは離れて形成されている。突出部３１は、最上端である上端端面３１０が側壁部３００の上端端面３００ａより低くなるように形成されている。つまり、突出部３１の上端端面３１０が容器本体３０の上端端面３００ａより低くなるように形成されている。突出部３１は、容器本体３０内に収容された被焼成物を焼成する際に、加熱ムラが生じやすい位置に先端部が配置されるように高さが設定されている。具体的には、収容空間内において、周囲に比べて温度が低くなりやすい位置に先端部が配置されるように高さが設定されている。また、容器本体３０に収容された被焼成物に効率よく熱を伝えることができるように、被焼成物との接触面積、つまり、突出部３１の表面積が設定されている。具体的には、容器本体３０に収容された被焼成物に効率よく熱を伝えることができるように、突出部３１の上端端面及び外周面の面積が設定されている。より具体的には、容器本体３０に収容された被焼成物に効率よく熱を伝えることができるように、突出部３１の上端端面の直径、及び、外周の傾斜角度が設定されている。
【００６３】
（製造方法）
次に、本形態の黒鉛質焼成用容器の製造方法について説明する。
本形態の黒鉛質焼成用容器３は、その製造方法が限定されるものではない。黒鉛質焼成用容器３は、実施形態１で説明した製造方法（ａ）〜（ｃ）に記載の製造方法で製造することができる。特に、製造方法（ａ）において、上型と下型からなる金型を用いて黒鉛質焼成用容器３の形状に圧縮成形すると、突出部３１が先細り形状であることから、成形後における上型の抜け性が向上し、黒鉛質焼成用容器３の生産性を向上させることができる。
【００６４】
（本形態の効果）
次に、本形態の黒鉛質焼成用容器の効果について説明する。
本形態によれば、黒鉛質焼成用容器３は、容器本体３０と、突出部３１とを備えている。容器本体３０は、黒鉛質材料で構成され、上端に開口を有する筒状の側壁部３００と側壁部３００の下端を塞ぐ底部３０１とを備えている。突出部３１は、黒鉛質材料で構成され、容器本体３０内側の底部３０１の底面３０１ａから上側に突出している。黒鉛質焼成用容器３は、黒鉛質材料で構成された容器本体３０及び突出部３１を備える。黒鉛質材料は、耐熱性や熱伝導性に優れるとともに、耐酸性・耐アルカリ性を示し化学的に安定な材料である。黒鉛質焼成用容器３は、熱伝導性に優れた黒鉛質材料よりなることで、被焼成物を焼成するために加熱した場合、焼成用容器自体がすばやく昇温し、被焼成物に加熱ムラが生じにくい。また、高い熱伝導性により、黒鉛質焼成用容器自身に部分的な高温部が生じても、すぐに周囲に伝導し、部分的な加熱ムラが生じにくい。しかも、黒鉛質焼成用容器３は、突出部３１が容器本体３０内部側の底部３０１の底面３０１ａから上側に突出している。突出部３１が容器本体３０の収容空間内に突出していることで、収容空間に配置した被焼成物が突出部３１にも当接し、被焼成物に加熱ムラが生じにくくなる。被焼成物が粉末の集積体である場合には、この効果がより発揮される。
【００６５】
本形態によれば、突出部３１は、先細り形状である。そのため、金型を用い、黒鉛粉末を圧縮成形して黒鉛質焼成用容器３を製造する場合、成形後の上型の抜け性をよくすることができる。従って、黒鉛質焼成用容器３の生産性を向上させることができる。また、先細り形状でなくストレート形状であった場合に比べ、突出部３１の表面積を増加させることができる。そのため、容器空間に配される被焼成物との接触面積を増加させることができる。その結果、被焼成物の部分的な加熱ムラを確実に抑えることができる。
【００６６】
本形態によれば、突出部３１の最上端である上端端面３１０は、容器本体３０の上端端面３００ａより低くなっている。そのため、容器本体３０の上端の開口を蓋体で塞いで用いたり、複数の黒鉛質焼成用容器３を積み重ねて用いたりしても、突出部３０の破損を抑えることができる。
【００６７】
本形態によれば、側壁部３００は方形筒状である。そのため、複数の黒鉛質焼成用容器３を加熱炉内に収容して加熱する場合、加熱炉内における無駄な空間の発生を極力抑えることができる。そのため、より多くの黒鉛質焼成用容器３を加熱炉内に収容することができる。従って、被焼成物の焼成工程の生産性を向上させることができる。
【００６８】
［実施形態４］
（黒鉛質焼成用容器）
次に、本形態の黒鉛質焼成用容器について説明する。本形態の黒鉛質焼成用容器は、実施形態３の黒鉛質焼成用容器が１つの突出部を有するのに対して、３つの突出部を有するようにしたものである。突出部以外は、実施形態３と同一構成である。そのため、実施形態３と同一の構成要素には同一の符号を付し、必要がある場合を除いて構成要素の説明を省略する。また、製造方法についても実施形態３と同一であるため、説明を省略する。
【００６９】
まず、図１２〜図１５を参照して本形態の黒鉛質焼成用容器の構成について説明する。ここで、図１２は、実施形態４における黒鉛質焼成用容器の斜視図である。図１３は、図１２に示す黒鉛質焼成用容器の上面図である。図１４は、図１３におけるＸＩＶ−ＸＩＶ矢視断面図である。図１５は、図１３におけるＸＶ−ＸＶ矢視断面図である。
【００７０】
図１２〜図１５に示す黒鉛質焼成用容器３は、容器本体３０と、３つの突出部３２〜３４とを備えている。
【００７１】
突出部３２〜３４は、容器本体３０内側の底部３０１の底面３０１ａから上側に突出する先細り形状の部位である。具体的には、上側に向かって先が細くなる、上面及び下面の直径が実施形態３の突出部３１より小さい、同一の円錐台状の部位である。突出部３２〜３４は、側壁部３００及び底部３０１と同一の黒鉛質材料で構成されている。突出部３２〜３４は、互いに間隔をあけ、底部３０１の底面３０１ａに一体的に形成されている。具体的には、図１３に示すように、突出部３２は、底部３０１の底面３０１ａの左手前側に一体的に形成されている。突出部３３は、底部３０１の底面３０１ａの左右方向中央の奥側に一体的に形成されている。突出部３４は、底部３０１の底面３０１ａの右手前側に一体的に形成されている。突出部３２〜３４は、側壁部３００からは離れて形成されている。図１４に示すように、突出部３２〜３４は、最上端である上端端面３２０、３３０、３４０が側壁部３００の上端端面３００ａより低くなるように形成されている。つまり、突出部３２〜３４の上端端面３２０、３３０、３４０が容器本体３０の上端端面３００ａより低くなるように形成されている。突出部３２〜３４は、容器本体３０内に収容された被焼成物を焼成する際に、加熱ムラが生じやすい位置に先端部が配置されるように、高さ及び底部３０１における配置が設定されている。具体的には、収容空間内において、周囲に比べて温度が低くなりやすい位置に先端部が配置されるように、高さ及び底部３０１における配置が設定されている。また、容器本体３０に収容された被焼成物に効率よく熱を伝えることができるように、被焼成物との接触面積、つまり、突出部３２〜３４の表面積が設定されている。具体的には、容器本体３０に収容された被焼成物に効率よく熱を伝えることができるように、突出部３２〜３４の上端端面及び外周面の面積が設定されている。より具体的には、容器本体３０に収容された被焼成物に効率よく熱を伝えることができるように、突出部３２〜３４の上端端面の直径、及び、外周の傾斜角度が設定されている。
【００７２】
（本形態の効果）
次に、本形態の黒鉛質焼成用容器の効果について説明する。
本形態によれば、実施形態３と同様の効果を得ることができる。
本形態によれば、黒鉛質焼成用容器３は、３つの突出部３２〜３４を備えている。そのため、加熱ムラが発生する位置が広範囲にわたっても、３つの突出部３２〜３４を適切に配置することで、加熱ムラの発生を確実に抑えることができる。
【００７３】
［実施形態５］
（黒鉛質焼成用容器）
次に、本形態の黒鉛質焼成用容器について説明する。本形態の黒鉛質焼成用容器は、実施形態３の黒鉛質焼成用容器が１つの突出部を有するのに対して、２つの突出部を有するようにしたものである。しかも、２つの突出部が、底部の表面全体を覆うようにして突出するとともに、それぞれ側壁部の表面と一体化するようにしたものである。突出部以外は、実施形態３と同一構成である。そのため、実施形態３と同一の構成要素には同一の符号を付し、必要がある場合を除いて構成要素の説明を省略する。また、製造方法についても実施形態３と同一であるため、説明を省略する。
【００７４】
まず、図１６〜図２１を参照して本形態の黒鉛質焼成用容器の構成について説明する。ここで、図１６は、実施形態５における黒鉛質焼成用容器の斜視図である。図１７は、図１６に示す黒鉛質焼成用容器の上面図である。図１８は、図１７におけるＸＶＩＩＩ−ＸＶＩＩＩ矢視断面図である。図１９は、図１７におけるＸＩＸ−ＸＩＸ矢視断面図である。図２０は、図１７におけるＸＸ−ＸＸ矢視断面図である。図２１は、図１７におけるＸＸＩ−ＸＸＩ矢視断面図である。
【００７５】
図１６〜図２１に示す黒鉛質焼成用容器３は、容器本体３０と、２つの突出部３５、３６とを備えている。
【００７６】
突出部３５、３６は、容器本体３０内側の底部３０１の底面３０１ａから上側に突出するとともに、容器本体３０内側の側壁部３００の表面３００ｂ、３００ｃと一体化した先細り形状の部位である。具体的には、上側に向かって先が細くなる、略かまぼこ状の部位である。突出部３５、３６は、側壁部３００及び底部３０１と同一の黒鉛質材料で構成されている。突出部３５、３６は、底部３０１の底面３０１ａ全体を覆うように、底部３０１の底面３０１ａに一体的に形成されている。突出部３５と突出部３６は、一体的に形成されている。突出部３５、３６の連結部分は、滑らかに湾曲している。突出部３５、３６は、容器本体３０内に収容された被焼成物を焼成する際に、加熱ムラが生じやすい位置に先端部が配置されるように、高さ及び底部３０１における配置が設定されている。また、容器本体３０に収容された被焼成物に効率よく熱を伝えることができるように、被焼成物との接触面積、つまり、突出部３５、３６の表面積が設定されている。具体的には、容器本体３０に収容された被焼成物に効率よく熱を伝えることができるように、突出部３５、３６の傾斜角度が設定されている。
【００７７】
（本形態の効果）
次に、本形態の黒鉛質焼成用容器の効果について説明する。
本形態によれば、実施形態３と同様の効果を得ることができる。
本形態によれば、突出部３５、３６は、容器本体３０内側の側壁部３００の表面３００ｂ、３００ｃと一体化している。そのため、底部３０１からだけでなく、側壁部３００からも突出部３５、３６に熱が伝わる。そのため、突出部３５、３６がすばやく昇温する。その結果、被焼成物の加熱ムラの発生をすばやく抑えることができる。
【００７８】
なお、実施形態５では、突出部３５、３６が側壁部３００の表面３００ｂ、３００ｃにそれぞれ一体化している例をあげているが、これに限られるものではない。突出部３５、３６は、側壁面３００の表面３００ｂ、３００ｃのいずれか一方だけにそれぞれ一体化していてもよい。側壁面３００のいずれかの表面に、少なくとも一部が一体化していればよい。
【００７９】
実施形態１〜５では、側壁部が長方形筒状である例をあげているが、これに限られるものではない。筒状であればどのような形状であってもよい。
【００８０】
実施形態３〜５では、容器本体３０の上端開口が塞がれていない例をあげているが、容器本体３０の上端開口を蓋体が塞ぐ構成としてもよい。蓋体は、図６で示したように、容器本体３０の上端が開口を塞ぐことができる板状の部材を用いることができる。蓋体を構成する材質は限定されるものではなく、黒鉛質焼成用容器３と同様な黒鉛質材料であることが好ましい。
【００８１】
また、黒鉛質焼成用容器３は、複数を積み重ねてもよい。例えば、図７に示したように、黒鉛質焼成用容器に、別の黒鉛質焼成用容器を重ねることができる。この場合、別の黒鉛質焼成用容器の上端開口は、蓋体が塞ぐ構成としてもよい。
【００８２】
これらの形態においても、各実施形態と同様の効果を発揮できる。さらに、被焼成物が蓋体と当接する場合には、蓋体も同様の効果を発揮できることから、より優れた効果を発揮できる。すなわち、これらの形態は、各実施形態と同様もしくは同様以上の効果を発揮できる。
【符号の説明】
【００８３】
１、２、３：黒鉛質焼成用容器
１０、３０：容器本体  １１：板状側壁部        １２：板状底部
１３：隔壁            １４：板状隔壁部        １５：蓋体
３００：側壁部        ３０１：底部            ３１〜３６：突出部
【図１】
2018112383.tif 000003
【図２】
2018112383.tif 000004
【図３】
2018112383.tif 000005
【図４】
2018112383.tif 000006
【図５】
2018112383.tif 000007
【図６】
2018112383.tif 000008
【図７】
2018112383.tif 000009
【図８】
2018112383.tif 000010
【図９】
2018112383.tif 000011
【図１０】
2018112383.tif 000012
【図１１】
2018112383.tif 000013
【図１２】
2018112383.tif 000014
【図１３】
2018112383.tif 000015
【図１４】
2018112383.tif 000016
【図１５】
2018112383.tif 000017
【図１６】
2018112383.tif 000018
【図１７】
2018112383.tif 000019
【図１８】
2018112383.tif 000020
【図１９】
2018112383.tif 000021
【図２０】
2018112383.tif 000022
【図２１】
2018112383.tif 000023